Brevet FR2964253A1 — publié le 20120302

Méthode de préparation d'un substrat de GaAs pour semi-conducteur ferromagnétique, procédé de fabrication d'un tel semi-conducteur, substrat et semi-conducteur obtenus et utilisations de ce dernier. La présente invention concerne une méthode de préparation d'une surface d'un substrat à base de GaAs (001) pour la rendre apte à recevoir un semi-conducteur ferromagnétique déposé par épitaxie, un substrat ainsi préparé, un procédé de fabrication d'un tel semi-conducteur déposé sur ce substrat, ce semi-conducteur ainsi obtenu et ses utilisations. L'invention s'applique à des semi-conducteurs des groupes III-V, IV-IV ou II-VI de la classification périodique des éléments et en particulier à des semi-conducteurs du groupe IV à base de germanium. L'injection dans un semi-conducteur d'un courant de porteurs polarisé en spin, qui se caractérise par un excès de l'une des deux populations de porteurs présentes (par exemple celle de spin parallèle ou « spin up »), a fait l'objet de plusieurs publications. On peut par exemple citer, à titre exemplatif, les composants électroniques décrits dans l'article Datta et Das, Applied Physics Letters, 56, 665, 1990. La mise en oeuvre de cette injection d'un courant polarisé en spin présente un grand intérêt en microélectronique, mais son développement se heurte au manque de matériaux appropriés pour constituer l'électrode d'injection du courant. En effet, si les métaux ferromagnétiques usuels, tels que le fer et nombre de ses alliages, présentent une part des qualités requises comme une polarisation en spin élevée et un comportement ferromagnétique à température ambiante, leur résistance électrique est de plusieurs ordres de grandeur différente de celle des semi-conducteurs, ce qui génère de grandes difficultés de mise en oeuvre et impose d'effectuer l'injection de courant par 3o effet tunnel. Cela a pour inconvénient de nécessiter la croissance d'une hétéro-structure hybride malaisée à réaliser, du type semi-conducteur/ barrière à effet tunnel/ métal ferromagnétique. A l'opposé, il existe des semi-conducteurs dits magnétiques dilués (en abrégé « DMS » en anglais, pour « Diluted Magnetic Semiconductors ») qui ne présentent pas cet inconvénient de posséder une résistivité très différente de celle des semi-conducteurs ordinaires. Ces « DMS » sont typiquement constitués d'une matrice semi-conductrice des groupes III-V, IV ou Il-VI dans laquelle sont diluées des impuretés magnétiques comme le manganèse, le fer, le chrome, le cobalt ou le nickel. Le document de Brevet WO-A1-2007/090946 au nom de la Demanderesse a démontré qu'un dépôt par épitaxie par jets moléculaires (« EJM » en français ou « MBE » en anglais pour Molecular Beam Epitaxy ») à basse température, sur un substrat de germanium monocristallin, d'un semi-conducteur du groupe IV tel que le germanium comprenant en outre un élément magnétique tel que le manganèse, ce semi-conducteur étant déposé sous la forme d'une couche mince modulée latéralement par des nano- colonnes ferromagnétiques continues qui sont riches en manganèse et qui sont séparées entre elles par une matrice pauvre en manganèse, permet de conférer à ce semi-conducteur par exemple de type GeMn des propriétés ferromagnétiques exceptionnelles, caractérisées par une température de curie pouvant être supérieure à 350 K, voire à 400 K. Or, si l'on souhaite étudier les propriétés de magnéto-transport dans un tel semi-conducteur, il est nécessaire que les porteurs de charges restent confinés dans la couche mince de GeMn déposée sur le substrat par application d'un courant électrique, et l'on sait qu'il n'existe pas de substrat en germanium semi-isolant de qualité suffisante pour réaliser l'épitaxie ultérieure de GeMn à la surface de ce substrat avec les propriétés ferromagnétiques recherchées pour ce semi-conducteur. Bien qu'il existe des substrats isolants de GaAs d'excellente qualité cristallographique qui pourraient être théoriquement utilisés pour la croissance de GeMn, il s'avère en pratique que la préparation de la surface de ces substrats connus de GaAs ne rend pas cette surface adaptée pour le dépôt par épitaxie de GeMn notamment du fait que cette surface de GaAs est riche en arsenic à l'issue de sa préparation ce qui fait diffuser le fort dopant n qu'est l'arsenic dans la couche de GeMn en dopant ainsi ce dernier de manière indésirable et donc en altérant les propriétés magnétiques du semi-conducteur GeMn. On peut citer les méthodes usuelles suivantes pour la 5 préparation d'un substrat de GaAs, qui présentent cet inconvénient commun de conduire à un fort taux d'arsenic de la surface de GaAs. Selon une première méthode par exemple utilisée en vue de l'homoépitaxie du GaAs, on chauffe sous vide le substrat de GaAs à une température de l'ordre de 600° C sous flux d'arsenic, ce qui permet de 10 désoxyder la surface du substrat par la désorption de l'oxyde d'arsenic et de gallium et de garder la bonne planéité de cette surface. Par ce traitement thermique, on forme une surface de GaAs (001) reconstruite 2x4 et riche en arsenic (étant précisé que sans flux d'arsenic la surface du substrat s'appauvrirait en arsenic et par conséquent deviendrait rugueuse, ce qui 15 nuirait à la qualité du dépôt ultérieur par épitaxie). Si l'on dépose par épitaxie sur cette surface riche en arsenic un film semi-conducteur non pas à base de GaAs mais de GeMn, il s'avère que ce film de GeMn ne possède pas les propriétés magnétiques recherchées. Or, dans un bâti d'épitaxie dédié à la croissance de semi-conducteurs du groupe IV et plus particulièrement de 20 GeMn, on ne peut pas placer une source d'évaporation d'arsenic car celui-ci conduirait irrémédiablement à la forte pollution du semi-conducteur déposé du fait du dopage résiduel n trop important de l'arsenic et de la faible énergie d'activation correspondante (14 meV). Selon une deuxième méthode, on peut utiliser des surfaces 25 de GaAs (001) préparées par épitaxie par jets moléculaires sous flux d'arsenic et recouvertes par une fine couche d'arsenic amorphe, avec transfert à l'air de l'échantillon de GaAs ainsi préparé puis placement de cet échantillon dans un bâti d'épitaxie de GeMn. On y évapore alors la couche d'arsenic amorphe, ce qui conduit à l'obtention d'une surface de GaAs reconstruite 2x4, riche en 30 arsenic et, comme précédemment, le dépôt de GeMn sur cette surface induit une forte diffusion de l'arsenic dans le film de GeMn qui devient de type « n » par ce dopage et ne possède donc plus les qualités structurales et magnétiques recherchées. Pour contourner ce problème, on a cherché à transférer sous vide le substrat de GaAs préparé selon cette deuxième méthode d'un bâti d'épitaxie dédié à GaAs vers un autre bâti d'épitaxie dédié à GeMn mais sans parvenir à éviter cette pollution du GeMn puisqu'avec cette dernière méthode la surface de GaAs reconstruite 2x4 est toujours riche en arsenic et diffuse donc dans le film de GeMn. De plus, cette dernière méthode impose soit de coupler les deux bâtis par un raccordement sous ultravide, soit de disposer d'une chambre spéciale appelée « valise de transfert sous ultravide », ces solutions étant très coûteuses et difficiles à mettre en oeuvre. Un but de la présente invention est de remédier à l'ensemble des inconvénients précités, et ce but est atteint en ce que la Demanderesse vient de découvrir d'une manière surprenante qu'une désoxydation sous vide de la surface d'un substrat à base de GaAs (001) sous un flux réduit à base de germanium, comprenant une désorption de l'oxyde d'arsenic et de gallium de cette surface, permet d'obtenir en fin de désorption une reconstruction 2x1 mono-domaine pour cette surface qui est en outre suffisamment plane et appauvrie en arsenic pour éviter toute diffusion d'arsenic de ce substrat ainsi préparé vers un semi-conducteur ferromagnétique ultérieurement déposé par épitaxie, lequel est choisi dans le groupe constitué par ceux des groupes III-V, IV et II-VI de la classification périodique à l'exception de GaAs et comprend en outre au moins un élément magnétique choisi dans le groupe constitué par le manganèse, le fer, le cobalt, le nickel et le chrome. Par « substrat à base de GaAs (001) », on entend dans la présente description tout substrat d'arséniure de gallium dopé ou non qui présente spécifiquement une orientation 001 (i.e. de manière bien connue parallèle au plan xy et qui coupe l'axe z) contrairement à l'orientation (111) dite A ou B qui n'est pas concernée par la présente invention. Par « reconstruction 2x1 mono-domaine », on entend de manière connue un arrangement des atomes sur la surface de GaAs qui forment des liaisons pour compenser la rupture de continuité du cristal, ce qui forme une surface mono-domaine c'est-à-dire de très bonne qualité. Cette reconstruction 2x1 mono-domaine qui apparaît à l'issue de la désoxydation du substrat a été précisément mise en évidence par la Demanderesse par la technique de diffraction d'électrons à haute énergie (« RHEED » en anglais pour « Reflection High-Energy Electron Diffraction »). On notera que cette surface de GaAs (001) spécifiquement reconstruite 2x1 mono-domaine présente, outre un faible taux d'arsenic permettant d'éviter la pollution du film semi-conducteur ultérieurement déposé, contrairement à l'art antérieur précité, une excellente planéité en vue 10 du dépôt ultérieur par épitaxie de ce semi-conducteur. Selon une autre caractéristique de l'invention, cette méthode est mise en oeuvre dans un bâti d'épitaxie par jets moléculaires dédié au dépôt ultérieur dudit semi-conducteur ferromagnétique, par exemple dans un bâti dédié au dépôt d'un semi-conducteur de type GeMn. 15 Selon une autre caractéristique de l'invention, cette méthode de préparation de surface comprend en outre les étapes suivantes, mises en oeuvre dans ledit bâti d'épitaxie antérieurement à ladite désoxydation et de préférence à une température comprise entre 200 et 300° C : a) un chauffage sous vide du substrat en particulier pour 20 désorber l'eau et les molécules de CO et de CO2 de la surface, puis b) un dépôt sur la surface ainsi traitée d'une fine couche de germanium. On notera que cette méthode de préparation de surface selon l'invention est ainsi bien adaptée à l'épitaxie du semi-conducteur sur cette 25 surface de substrat et ne requiert pas des moyens additionnels complexes ni par conséquent coûteux. Avantageusement, ledit flux de germanium au niveau du substrat lors de la désoxydation peut être compris entre 0,9 x 10-8 Torr et 1,3 x 10-8 Torr, et ce flux correspond à une vitesse de croissance du germanium 30 pouvant être comprise entre 0,10 nm/min. et 0,20 nm/min. De préférence, la température du substrat lors de la désoxydation est comprise entre 500 et 600° C et, à titre encore plus préférentiel, sensiblement égale à 550° C. Selon une autre caractéristique préférentielle de l'invention, dès l'apparition de ladite reconstruction 2x1 mono-domaine pour la surface, on supprime ledit flux de germanium et l'on abaisse la température du substrat à une valeur qui est proche de celle utilisée pour le dépôt ultérieur du semi-conducteur ferromagnétique et qui est de préférence comprise entre 80 et 200° C et par exemple entre 90 et 100° C dans le cas où ce semi-conducteur est à base de GeMn. De préférence, on soumet le substrat audit flux de germanium lors de la désoxydation pendant une durée comprise entre 5 min. et 6 min., pour l'obtention finale sur la surface du substrat d'une fine couche de Ge d'épaisseur inférieure à 1 nm. 15 Ainsi, un substrat à base de GaAs (001) selon l'invention a sa surface qui est apte à recevoir un semi-conducteur ferromagnétique déposé par épitaxie qui est choisi dans le groupe constitué par les semi-conducteurs des groupes III-V, IV et II-VI de la classification périodique à l'exception de GaAs et qui comprend en outre au moins un élément magnétique choisi dans 20 le groupe constitué par le manganèse, le fer, le cobalt, le nickel et le chrome, et cette surface présente une reconstruction 2x1 mono-domaine et est suffisamment pauvre en arsenic pour éviter toute diffusion d'arsenic de ladite surface vers ce semi-conducteur ferromagnétique. Selon une autre caractéristique de l'invention, ce substrat est 25 tel que sa surface est recouverte d'une fine couche de germanium d'épaisseur de préférence inférieure à 1 nm. Un procédé de fabrication selon l'invention d'un semi- conducteur ferromagnétique qui est choisi dans le groupe constitué par ceux des groupes III-V, IV et Il-VI de la classification périodique à l'exception du 30 GaAs (étant de préférence à base de germanium) et qui comprend au moins un élément magnétique tel que le manganèse, le fer, le cobalt, le nickel et le chrome, comprend un dépôt par épitaxie par jets moléculaires (EJM) de ce semi-conducteur sur un substrat tel que défini et préparé comme indiqué ci-dessus dont la température pendant la croissance des cristaux est comprise entre 80 et 200° C et de préférence entre 90 et 100° C dans le cas où ce semi-conducteur est à base de GeMn. Avantageusement, ce dépôt par épitaxie peut être réalisé sous ultravide par évaporation du germanium et dudit au moins un élément magnétique à partir de sources solides sur le substrat, le semi-conducteur ainsi déposé comprenant des nano-colonnes ferromagnétiques riches en cet élément qui sont perpendiculaires à ladite surface (i.e. parallèles à la direction de croissance des cristaux) et qui sont séparées entre elles par une matrice pauvre en cet élément, comme indiqué dans le document précité WO-Al-2007/090946 et avec obtention des températures de Curie très élevées mentionnées dans ce document. On notera que l'utilisation d'une surface de GaAs (001) à la fois pauvre en arsenic et d'une bonne planéité est nécessaire pour réussir le dépôt de couches d'un tel semi-conducteur ferromagnétique. En particulier, si cette surface de GaAs était quelque peu rugueuse, alors les nano-colonnes déposées ne seraient plus parallèles à la direction de croissance des cristaux et la ou les couches épitaxiées ne posséderaient plus les propriétés ferromagnétiques recherchées. On notera également que la température du substrat précitée pendant le dépôt du semi-conducteur, qui est faible en comparaison des températures de croissance de cristaux communément utilisées (notamment pour l'épitaxie d'un semi-conducteur du groupe IV qui est d'ordinaire réalisée à une température comprise entre 450 et 650° C), permet de stabiliser les phases métastables semi-conductrices ou nano-colonnes précitées riches en élément magnétique (e.g. Mn). Un semi-conducteur ferromagnétique selon l'invention est choisi dans le groupe constitué par ceux des groupes III-V, IV et Il-VI de la classification périodique à l'exception du GaAs, et il comprend au moins un élément magnétique choisi dans le groupe constitué par le manganèse, le fer, le cobalt, le nickel et le chrome, ce semi-conducteur étant de préférence à base de germanium et, à titre encore plus préférentiel, à base de GeMn. Selon l'invention, ce semi-conducteur est déposé par épitaxie par jets moléculaires sur la surface d'un substrat tel que défini ci-dessus et il comprend des nano-colonnes riches en cet élément qui sont sensiblement perpendiculaires à ladite surface et qui sont séparées entre elles par une matrice pauvre en cet élément. Une utilisation selon l'invention d'un tel semi-conducteur ferromagnétique peut avantageusement consister à injecter des spins dans le substrat ainsi préparé à base de GaAs (001), par exemple afin que ce substrat émette de la lumière sous forme de diodes électroluminescentes en combinant l'émission de la lumière avec une injection sélective polarisée en spin. En effet, le matériau GaAs, qui est à gap direct, présente l'avantage d'être un excellent émetteur de lumière. Une autre utilisation selon l'invention d'un tel semi-conducteur ferromagnétique peut avantageusement consister à réaliser des transistors travaillant en courant polarisé en spin, ce courant circulant dans le semi-conducteur déposé sur ce substrat à base de GaAs (001). Ces utilisations ne sont données qu'à titre d'exemples, étant 20 entendu que d'autres utilisations de ce semi-conducteur ferromagnétique déposé sur un substrat GaAs (001) sont envisageables. Les caractéristiques précitées de la présente invention, ainsi que d'autres, seront mieux comprises à la lecture de la description suivante d'un exemple de réalisation de l'invention, donné à titre illustratif et non 25 limitatif. On va décrire ci-après un exemple de fabrication de semi-conducteurs ferromagnétiques selon l'invention de type GeMn, dans chacun desquels la phase ferromagnétique discontinue de GeMn a été obtenue par épitaxie par jets moléculaires à basse température après une préparation 30 spécifique de la surface d'un substrat de GaAs (001). On a dans un premier temps préparé la surface de ce substrat en mettant en oeuvre les étapes successives suivantes dans un bâti d'épitaxie dédié à l'épitaxie « EJM » de GeMn : a) on a chauffé sous vide à 250° C le substrat de GaAs (001) 5 dans ce bâti d'épitaxie pendant deux heures pour en désorber l'eau et les molécules de CO et CO2, b) on a déposé sur cette surface de GaAs (001) à 250° C une fine couche de germanium d'épaisseur égale à 0,5 nm, puis c) on a réalisé la désoxydation du substrat de GaAs (001) 10 sous un léger flux de germanium pendant 5 à 6 min. (le flux de Ge au niveau de substrat était de 1,1 x 10-8 Torr et correspondait à une vitesse de croissance de Ge de 0,15 nm/min.) à une température de l'ordre de 550° C pour ce substrat, étant précisé que dès l'apparition d'une reconstruction 2x1 mono-domaine (observée par « RHEED », i.e. diffraction d'électrons à haute 15 énergie) qui caractérisait la fin de désorption de l'oxyde de gallium et d'arsenic, on a coupé le flux de Ge et abaissé la température du substrat à la température du dépôt de GeMn. Ce traitement thermique a généré une couche de germanium à la surface du substrat de GaAs (001) d'épaisseur inférieure à 1 nm. 20 Dans un second temps, on a déposé sur ce substrat ainsi préparé et dans le même bâti d'épitaxie une couche de GeMn d'épaisseur égale à 80 nm à une température de 90 à 100° C pour ce substrat, via une épitaxie « EJM ». Dans ce mode de réalisation sous ultravide et à basse température, on a évaporé le germanium et le manganèse à partir de sources 25 solides sur ce substrat, en utilisant des pressions partielles de germanium et de manganèse dans le flux au niveau du substrat respectivement de 1.8 10.8 Torr et 4 10"9 Torr. Ainsi, la vitesse de dépôt du semi-conducteur GeMn était de l'ordre de 1,3 nm/min. et la concentration moyenne en manganèse était de 6 % en fraction atomique. 30 Dans ces conditions de croissance, on a obtenu un semi-conducteur GeMn incorporant une phase discontinue sous la forme d'une couche mince dans laquelle on a observé une modulation latérale de la 2964253 io composition en manganèse sous forme de nano-colonnes ferromagnétiques perpendiculaires au plan de la couche mince et qui sont chacune constituées d'un alliage plus riche en manganèse que la matrice qui les entoure, à l'instar de la couche mince illustrée aux figures 1 et 2 du document précité WO-A1- 2007/090946. Par des méthodes d'analyse de composition en profondeur telles que la spectroscopie Auger et la spectroscopie « SIMS » de masse d'ions secondaires (« Secondary Ion Mass Spectroscopy »), la Demanderesse a établi, d'une part, la présence de traces de germanium à l'interface substrat de GaAs / couche de GeMn déposée et, d'autre part, l'absence de diffusion d'arsenic dans la couche déposée de GeMn. D'une manière générale en référence à la présente invention, on notera que le contrôle du flux de germanium pour l'étape de désoxydation de la surface du substrat de GaAs (001), de la température de ce substrat pendant l'épitaxie ultérieure du semi-conducteur et des flux respectifs du ou de chaque élément semi-conducteur (e.g. Ge) et du ou de chaque élément magnétique (e.g. Mn) et de l'épaisseur déposée de ce semi-conducteur sont critiques pour réaliser l'épitaxie avec ces nano-colonnes riches en élément magnétique (e.g. Mn), et que ces paramètres sont susceptibles d'être modifiés dans une certaine mesure pour l'obtention de dimensions différentes des nano-colonnes avec par exemple une densité et/ou une concentration en cet élément magnétique différentes de celles décrites précédemment. REVENDICATIONS1) Méthode de préparation d'une surface d'un substrat à base de GaAs (001) pour la rendre apte à recevoir un semi-conducteur ferromagnétique déposé par épitaxie, lequel est choisi dans le groupe constitué par les semi-conducteurs des groupes III-V, IV et II-VI de la classification périodique à l'exception de GaAs et comprend en outre au moins un élément magnétique choisi dans le groupe constitué par le manganèse, le fer, le cobalt, le nickel et le chrome, caractérisée en ce qu'elle comprend une désoxydation sous vide de ladite surface sous un flux à base de germanium pour qu'en fin de désorption de l'oxyde d'arsenic et de gallium de ladite surface, cette dernière présente une reconstruction 2x1 mono- domaine et soit suffisamment plane et appauvrie en arsenic pour éviter toute diffusion d'arsenic du substrat vers le semi-conducteur ultérieurement déposé. 2) Méthode de préparation de surface selon la revendication 1, caractérisée en ce qu'elle est mise en oeuvre dans un bâti d'épitaxie par jets moléculaires dédié au dépôt ultérieur dudit semi-conducteur ferromagnétique, par exemple dans un bâti dédié au dépôt d'un semi- conducteur de type GeMn. 3) Méthode de préparation de surface selon la revendication 2, caractérisée en ce qu'il comprend en outre les étapes suivantes, mises en oeuvre dans ledit bâti d'épitaxie antérieurement à ladite désoxydation et de préférence à une température comprise entre 200 et 300° C : a) un chauffage sous vide du substrat en particulier pour désorber l'eau et les molécules de CO et de CO2 de ladite surface, puis b) un dépôt sur ladite surface ainsi traitée d'une fine couche de germanium. 4) Méthode de préparation de surface selon une des revendications précédentes, caractérisée en ce que ledit flux de germanium30au niveau du substrat lors de ladite désoxydation est compris entre 0,9 x 10-8 Torr et 1,3 x 10"8 Torr. 5) Méthode de préparation de surface selon une des revendications précédentes, caractérisée en ce que ledit flux de germanium au niveau du substrat lors de ladite désoxydation correspond à une vitesse de croissance du germanium comprise entre 0,10 nm/min. et 0,20 nm/min. 6) Méthode de préparation de surface selon une des revendications précédentes, caractérisée en ce que la température du substrat lors de ladite désoxydation est comprise entre 500 et 600° C et est de préférence sensiblement égale à 550° C. 7) Méthode de préparation de surface selon la revendication 6, caractérisée en ce que dès l'apparition de ladite reconstruction 2x1 mono-domaine pour ladite surface, on supprime ledit flux de germanium et l'on abaisse la température du substrat à une valeur qui est proche de celle utilisée pour le dépôt ultérieur du semi-conducteur ferromagnétique et qui est de préférence comprise entre 80 et 200° C et par exemple entre 90 et 100° C dans le cas où ce semi-conducteur est à base de GeMn. 8) Méthode de préparation de surface selon une des revendications précédentes, caractérisée en ce que l'on soumet le substrat audit flux de germanium lors de ladite désoxydation pendant une durée comprise entre 5 min. et 6 min., pour l'obtention finale sur ladite surface d'une fine couche de germanium d'épaisseur inférieure à 1 nm. 9) Substrat à base de GaAs (001) dont une surface est apte à recevoir un semi-conducteur ferromagnétique déposé par épitaxie qui est choisi dans le groupe constitué par les semi-conducteurs des groupes III-V, IV et II-VI de la classification périodique à l'exception de GaAs et qui comprend en outre au moins un élément magnétique choisi dans le groupe constitué parle manganèse, le fer, le cobalt, le nickel et le chrome, caractérisé en ce que ladite surface présente une reconstruction 2x1 mono-domaine et est suffisamment pauvre en arsenic pour éviter toute diffusion d'arsenic de ladite surface vers ce semi-conducteur ferromagnétique. 10) Substrat selon la revendication 9, caractérisé en ce que ladite surface est recouverte d'une fine couche de germanium d'épaisseur de préférence inférieure à 1 nm. 10 11) Procédé de fabrication d'un semi-conducteur ferromagnétique qui est choisi dans le groupe constitué par les semi-conducteurs des groupes III-V, IV et Il-VI de la classification périodique à l'exception du GaAs et qui comprend en outre au moins un élément magnétique choisi dans le groupe constitué par le manganèse, le fer, le 15 cobalt, le nickel et le chrome, le semi-conducteur étant de préférence à base de germanium, ce procédé comprenant un dépôt par épitaxie par jets moléculaires de ce semi-conducteur sur un substrat dont la température pendant la croissance des cristaux est comprise entre 80 et 200° C et de préférence entre 90 et 100° C dans le cas où ce semi-conducteur est à base 20 de GeMn, caractérisé en ce qu'il consiste à utiliser un substrat tel que défini à la revendication 9 ou 10. 12) Procédé de fabrication d'un semi-conducteur ferromagnétique selon la revendication 11, caractérisé en ce que ce substrat 25 est préparé par une méthode selon une des revendications 1 à 8. 13) Procédé de fabrication d'un semi-conducteur ferromagnétique à base de germanium selon la revendication 11 ou 12, caractérisé en ce que ledit dépôt par épitaxie est réalisé sous ultravide par 30 évaporation du germanium et dudit au moins un élément magnétique à partir de sources solides sur le substrat, le semi-conducteur ainsi déposé comprenant des nano-colonnes riches en cet élément qui sont5perpendiculaires à ladite surface et qui sont séparées entre elles par une matrice pauvre en cet élément. 14) Semi-conducteur ferromagnétique qui est choisi dans le groupe constitué par les semi-conducteurs des groupes III-V, IV et Il-VI de la classification périodique à l'exception du GaAs, qui comprend en outre au moins un élément magnétique choisi dans le groupe constitué par le manganèse, le fer, le cobalt, le nickel et le chrome et qui est de préférence à base de germanium, ce semi-conducteur étant déposé par épitaxie par jets moléculaires sur une surface d'un substrat et comprenant des nano-colonnes riches en cet élément qui sont sensiblement perpendiculaires à ladite surface et qui sont séparées entre elles par une matrice pauvre en cet élément, caractérisé en ce que ce substrat est tel que défini à la revendication 9 ou 10. 15) Utilisation d'un semi-conducteur ferromagnétique selon la revendication 14 pour injecter des spins dans ce substrat à base de GaAs (001), par exemple afin que ce substrat émette de la lumière sous forme de diodes électroluminescentes en combinant l'émission de la lumière avec une injection sélective polarisée en spin. 16) Utilisation d'un semi-conducteur ferromagnétique selon la revendication 14 pour réaliser des transistors travaillant en courant polarisé en spin, ce courant circulant dans le semi-conducteur déposé sur ce substrat à base de GaAs (001). 20 25